(57)【特許請求の範囲】
【請求項１】
セラミックス粉末と、該セラミックス粉末を構成するセラミックス粒子同士を結合する結合材と、を有する多孔質セラミックスよりなるハニカム構造体であって、
該セラミックス粉末は、１０％粒径（Ｄ１０）と９０％粒径（Ｄ９０）との間隔が１０μｍ以上であり、かつ２０％粒径（Ｄ２０）と８０％粒径（Ｄ８０）とが、ｌｏｇＤ２０／ｌｏｇＤ８０が０．８５未満であって、
さらに、粒径分布を測定したときに、２つ以上のピークをもつことを特徴とするハニカム構造体。
【請求項２】
前記結合材は、前記セラミックス粉末と混合した状態で該セラミックス粒子の焼結温度以下の温度で加熱して該セラミックス粒子を結合した請求項１記載のハニカム構造体。
【請求項３】
前記セラミックス粉末は、炭化珪素、窒化珪素の一種以上よりなる請求項１〜２のいずれかに記載のハニカム構造体。
【請求項４】
前記ハニカム構造体は、
前記多孔質セラミックスよりなる複数のハニカム分体と、
複数の該ハニカム分体同士を接合する接合材層と、
からなる請求項１〜３のいずれかに記載のハニカム構造体。
【請求項５】
前記接合材層は、Ｄ２０とＤ８０とが、ｌｏｇＤ２０／ｌｏｇＤ８０が０．８５未満であるセラミックス粉末をもつ接合材から形成された請求項４記載のハニカム構造体。
【請求項６】
前記接合材層は、粒径分布を測定したときに、２つ以上のピークをもつセラミックス粒子をもつ接合材から形成された請求項４〜５のいずれかに記載のハニカム構造体。
【請求項７】
周方向の外周面に外周材層が形成された請求項１〜６のいずれかに記載のハニカム構造体。
【請求項８】
前記外周材層は、粒径分布を測定したときに、２つ以上のピークをもつセラミックス粒子をもつ外周材スラリーを塗布してなる請求項７記載のハニカム構造体。
【発明の詳細な説明】
【技術分野】
【０００１】
本発明は、ハニカム構造体に関し、詳しくは、微粒子物質の捕集性に優れたフィルタを提供することができるハニカム構造体に関する。
【背景技術】
【０００２】
内燃機関、ボイラー、化学反応機器、燃料電池用改質器等の触媒作用を利用する触媒用担体、排ガス中のスス等の微粒子（特にディーゼルエンジンからの排気ガス中の微粒子物質（ＰＭ））の捕集フィルタ（以下、ＤＰＦという）等には、セラミックス製のハニカム構造体が用いられている。
【０００３】
セラミックス製のハニカム構造体は、一般に、多孔質のセラミックスよりなり、流体の流路となる複数のセルを隔壁で区画する隔壁部と、端面が市松模様状を呈するように隣接するセルが互いに反対側となる端部を封止するセラミックスよりなる封止部と、を有している。
【０００４】
セラミックス製のハニカム構造体よりなるＤＰＦは、隔壁部のセルを区画する隔壁を排気ガスが通過するウォールフロー型の触媒として用いられている。ウォールフロー型の触媒は、セル壁に形成された連続した細孔を排気ガスが通過し、細孔を通過できない排気ガス中のＰＭを捕集する。
【０００５】
従来の一般的なＤＰＦは、ＰＭを捕集する捕集率が向上してきて９９％以上を示すようになってきている。しかし、９９％以上を示したとしても、コンマ数％のわずかな捕集漏れがある。この捕集漏れは、特に捕集初期（エンジン始動直後）において顕著に表れる。ＰＭが捕集されると、捕集したＰＭ自身がＤＰＦの細孔径を小さくして捕集漏れがほぼなくなるためである。
【０００６】
また、一般的なＤＰＦは、ＰＭを捕集することを目的としているが、ＰＭよりさらに微細な粒子であるＳＰＭ（浮遊粒子状物質）を捕集することができず、ＳＰＭがＤＰＦを通過するという問題があった。ＳＰＭは、その粒径が０．０１〜０．１μｍであり、ＤＰＦの細孔径が数〜数十μｍであったためである。このように、従来の一般的なＤＰＦでは、ＳＰＭの捕集が困難となっていた。
【０００７】
ここで、従来のＤＰＦの捕集率は重量比または体積比により求められており、９９％以上の捕集率のＤＰＦで捕集できなかった１％未満の捕集漏れのＰＭには、莫大な数のＳＰＭ粒子が含まれている。
【０００８】
そして、このＳＰＭは、生態系に多大な被害を与えることが明らかとなっている。非特許文献１に示されている。非特許文献１には、一般に呼吸によって人体の体内に蓄積されて悪影響を及ぼすのはＳＰＭ、つまりナノサイズの粒子によるものが最も大きいことが示されている。すなわち、ＰＭは黒煙となって視覚的に環境に悪い印象を与えるが、真に生態系に被害を与えるのは目に見えないナノ粒子であるＳＰＭとも言える。
【０００９】
このことからも、ＤＰＦなどのフィルタには、ナノサイズのＳＰＭを捕集初期から漏らさず捕集できるフィルタが求められている。
【非特許文献１】吉田隆編、「自動車排出ナノ粒子およびＤＥＰの測定と生体影響評価」、株式会社エヌティーエス発行、２００５年５月、Ｐ１５９−１６４
【発明の開示】
【発明が解決しようとする課題】
【００１０】
本発明は上記実情に鑑みてなされたものであり、ナノサイズの微細粒子までも捕集できるハニカム構造体を提供することを課題とする。
【課題を解決するための手段】
【００１１】
上記課題を解決するために本発明者らはハニカム構造体について検討を重ねた結果本発明をなすに至った。
【００１２】
本発明のハニカム構造体は、セラミックス粉末と、セラミックス粉末を構成するセラミックス粒子同士を結合する結合材と、を有する多孔質セラミックスよりなるハニカム構造体であって、セラミックス粉末は、１０％粒径（Ｄ１０）と９０％粒径（Ｄ９０）との間隔が１０μｍ以上であり、かつ２０％粒径（Ｄ２０）と８０％粒径（Ｄ８０）とが、ｌｏｇＤ２０／ｌｏｇＤ８０が０．８５未満であって、さらに、粒径分布を測定したときに、２つ以上のピークをもつことを特徴とする。
【発明の効果】
【００１３】
本発明のハニカム構造体は、１０％粒径（Ｄ１０）と９０％粒径（Ｄ９０）との間隔が１０μｍ以上であり、かつ２０％粒径（Ｄ２０）と８０％粒径（Ｄ８０）とが、ｌｏｇＤ２０／ｌｏｇＤ８０が０．８５未満であって、さらに、粒径分布を測定したときに、２つ以上のピークをもつセラミックス粒子を結合材で結合して形成されている。本発明のハニカム構造体では、粒径の異なるセラミックス粒子をもつこととなっている。粒径の異なるセラミックス粒子を用いると、セラミックス粒子の間のすき間が制御される。このすき間でＰＭを捕集するとともに、温度変化を生じたときのセラミックス粒子の体積変化を緩衝する。この結果、本発明のハニカム構造体は、耐熱衝撃性が向上する。
【発明を実施するための最良の形態】
【００１４】
本発明のハニカム構造体は、セラミックス粉末と、セラミックス粉末を構成するセラミックス粒子同士を結合する結合材と、を有する多孔質セラミックスよりなる。本発明のハニカム構造体は、多孔質のセラミックスより構成されており、多数の細孔を有する。この細孔でＰＭを捕集する。
【００１５】
本発明のハニカム構造体は、隣接するセラミックス粒子が結合材で固定された構成となっている。このような構成となっていることにより、多孔質セラミックスにおける細孔設計の自由度が向上している。つまり、細孔となるセラミックス粒子間のすき間の大きさおよび分布を容易に制御できる。そして、ナノサイズの粒子を捕集できる微細な細孔を均一な状態でもつ多孔質セラミックスを得ることができる。
【００１６】
本発明のハニカム構造体は、隣接するセラミックス粒子が結合材で固定されたことで、微細な細孔をもつことが可能となっている。従来のハニカム構造体を構成する多孔質セラミックスは、原料となるセラミックス粒子を所定の形状に成形した後に焼成してセラミックス粒子同士を結合させることで製造されている。つまり、従来のハニカム構造体は、焼結することでセラミックス粒子同士を一体に結合させているが、焼結条件によってはセラミックス粒子が粒成長を生じてセラミックス粒子間の微細な細孔が消失していた。つまり、従来のハニカム構造体では、多孔質セラミックスの細孔の調節が困難となっていた。これに対し、本発明は、セラミックス粒子を結合材で結合した構造であり、セラミックス粒子間の微細な細孔を残存させることができ、自由に細孔設計を行うことができる。
【００１７】
本発明のハニカム構造体は、多数の微細な細孔を有しており、この細孔がハニカム構造体の熱膨張（収縮）時の体積変化を緩衝する。これにより、本発明のハニカム構造体は、さらに、セラミックス粒子の体積変化を緩衝することができる。
【００１８】
そして、本発明のハニカム構造体は、セラミックス粒子が、１０％粒径（Ｄ１０）と９０％粒径（Ｄ９０）との間隔が１０μｍ以上である。つまり、本発明のハニカム構造体を構成するセラミックス粉末は、広い粒径分布をもつこととなる。すなわち、セラミックス粉末が粒径の異なる複数のセラミックス粒子よりなる。セラミックス粉末が粒径の異なる複数のセラミックス粒子よりなることで、粒径の小さなセラミックス粒子が粒径の大きなセラミックス粒子同士の間に位置することとなり（充填密度が増加し）、セラミックス粒子間に形成される細孔が微細化する。この結果、微細な多数の細孔をもつことが可能となる。ここで、セラミックス粒子のＤ１０とＤ９０の間隔は、５μｍ以上であれば好ましく、１０μｍ以上であればさらに好ましい。なお、セラミックス粒子の粒径がそろうほど、粒径分布を測定したときに得られるピークがシャープになる。そして、Ｄ１０とＤ９０の間隔が短くなるほど、セラミックス粉末を構成するセラミックス粒子の粒径のバラツキが減少し、そのようなセラミックス粉末を用いた多孔質セラミックスでは細孔径を小さくすることが困難となる。
【００１９】
さらに、シャープなピークをもつセラミックス粉末において、ピークで示される平均粒径が大きな場合には、このセラミックス粉末から製造されるハニカム構造体の細孔径が大きく（例えば１０μｍ以上）なり、フィルタ触媒としてＰＭやＳＰＭを捕集できなくなる。平均粒径が小さな場合には、細孔径の制御が困難となるだけでなく、気孔率が大きくなりすぎるようになる。気孔率が過剰に大きくなると、見かけの体積に占めるセラミックスの割合が減少し、結果として熱容量が減少する。この結果、フィルタ触媒での異常燃焼に耐えられなくなる。
【００２０】
そして、本発明のハニカム構造体は、２０％粒径（Ｄ２０）と８０％粒径（Ｄ８０）とが、ｌｏｇＤ２０／ｌｏｇＤ８０が０．８５未満である。Ｄ２０及びＤ８０の対数の比は、セラミックス粉末の粒度分布の広がりを示す。つまり、粒度分布曲線がなだらかな山形をなすほど、Ｄ２０及びＤ８０の対数の比が小さくなる。
【００２１】
そして、本発明においては、Ｄ２０とＤ８０の対数の比が０．８５未満となっており、セラミックス粉末が広い粒径分布をもつ。すなわち、セラミックス粉末が粒径の異なるセラミックス粒子よりなっている。セラミックス粉末が粒径の異なる複数のセラミックス粒子よりなることで、粒径の小さなセラミックス粒子が粒径の大きなセラミックス粒子同士の間に位置することとなり（充填密度が増加し）、セラミックス粒子間に形成される細孔が微細化する。この結果、微細な多数の細孔をもつことが可能となる。本発明では、Ｄ２０及びＤ８０の対数の比（ｌｏｇＤ２０／ｌｏｇＤ８０）は、０．８５未満が好ましく、０．６以下が更に好ましい。
【００２２】
なお、Ｄ２０及びＤ８０の対数の比が０．８５以上となると、粒径分布曲線がシャープなピークをもつこととなり、上記したように、ハニカム構造体をフィルタ触媒に用いることが困難となる。
【００２３】
本発明のハニカム構造体は、粒径分布の広いセラミックス粉末から形成されることで、多孔質セラミックスにおける細孔以外のセラミックスの充填密度が大きくなっている。つまり、ハニカム構造体に占めるセラミックスの割合が増加し、これにより、本発明のハニカム構造体は、セラミックス量に起因する熱容量が増加する。この結果、ハニカム構造体が晒される温度がより高い温度になっても、ひび割れの発生やセラミックスの変質（過熱による変質）が抑えられる。
【００２４】
本発明において、Ｄ２０とＤ８０を示す粒径の差は１０μｍ以上であることが好ましい。Ｄ２０とＤ８０の差が１０μｍ以上となることで、セラミックス粉末が広い粒径分布を持つこととなり、上記した微細な細孔を形成できる効果を発揮する。
【００２５】
本発明のハニカム構造体は、Ｄ８０とＤ２０の粒径の比が１：０．１７〜０．２７であることが好ましい。Ｄ８０とＤ２０の粒径の比がこの範囲内となることで、セラミックス粒子の充填密度が高くなる。最も好ましくは、Ｄ８０とＤ２０の粒径の比が１：０．２２である。
【００２６】
本発明のハニカム構造体は、セラミックス粉末が、粒径分布を測定したときに、２つ以上のピークをもつ。すなわち、セラミックス粉末が、少なくとも２種類の粒径をもつセラミックス粒子を混合してなることが好ましい。このようなセラミックス粉末は、粒径（平均粒径）の異なるセラミックス粒子をもつ複数種のセラミックス粉末を混合することで、簡単に得ることができる。また、セラミックス粉末の粒径分布のピークを簡単に調節することができ、セラミックス粒子間のすき間を制御することができる。すなわち、多孔質セラミックスの細孔径や細孔分布を簡単に制御することができる。ここで、セラミックス粉末の粒径分布を測定したときに得られるピークの数は、二つ以上であればよく、三つや四つなど多ければ多いほど好ましい。粒径分布を測定したときに２つ以上のピークをもつセラミックス粉末では、２つ以上のピークがＤ１０とＤ９０の間に存在するものとなっている。
【００２７】
さらに、本発明のハニカム構造体は、粒径の異なるセラミックス粒子から形成されることで、多孔質セラミックスで細孔以外のセラミックスの充填密度が大きくなっている。つまり、ハニカム構造体に占めるセラミックスの割合が増加し、これにより、本発明のハニカム構造体は、セラミックス量に起因する熱容量が増加するものとなった。この結果、ハニカム構造体が晒される温度がより高い温度になっても、ひび割れの発生やセラミックスの変質（過熱による変質）が抑えられる。
【００２８】
本発明のハニカム構造体は、セラミックス粉末の粒径分布の測定結果が二つのピークを示すときに、二つのピークが示す粗大粒子と微細粒子の粒径の比が１：０．１７〜０．２７であることが好ましい。ピークの粒径比がこの範囲内となることで、セラミックス粒子の充填密度が高くなる。最も好ましくは、粗大粒子と微細粒子の粒径の比が１：０．２２である。
【００２９】
本発明において、セラミックス粒子の粒径分布を測定したときに得られるピークのうち、最も粒径の大きな粒子に対応したピークと最も粒径の小さな粒子に対応したピークの二つの粒径の差は１０μｍ以上であることが好ましい。粒径の差が１０μｍ以上となることで、上記した微細な細孔を形成できる効果を発揮する。
【００３０】
本発明は、結合材がセラミックス粒子を結合した構成となっていれば、具体的な結合材については限定されるものではない。
【００３１】
結合材は、セラミックス粒子と混合した状態でセラミックス粒子の焼結温度以下の温度で加熱してセラミックス粒子を結合したことが好ましい。セラミックス粒子の焼結温度以下の温度での加熱により結合材がセラミックス粒子を結合することで、セラミックス粒子同士の焼結を抑えた状態でセラミックス粒子同士を結合することができる。本発明において、セラミックス粒子の焼結温度とは、セラミックス粒子が焼結する温度であり、一般的には、熱力学温度で融点の９０％以上の温度である。本発明において、セラミックス粒子が材質の異なる複数種のセラミックスよりなるときには、最も焼結温度が低いセラミックスの焼結温度に基づく。
【００３２】
また、このような結合材としては、たとえば、コロイダルシリカ、コロイダルアルミナなどをあげることができる。ここで、コロイダルシリカ（結合材）が結合する温度としては、６００℃以上が望ましい。
【００３３】
本発明において、多孔質セラミックスを構成するセラミックス粉末の材質については、特に限定されるものではない。セラミックス粉末は、チタン酸アルミニウム、炭化珪素、窒化珪素、コーディエライトより選ばれる一種を主成分とすることが好ましい。これらのうち、結合材との相性から、セラミックス粉末は、炭化珪素、窒化珪素の一種以上よりなることがより好ましい。
【００３４】
本発明のハニカム構造体は、従来公知のハニカム構造体のように、複数部の分体を接合材で接合した構成としてもよい。このような構成は、分体ごとにその特性を変化させることができ、ハニカム構造体全体に所望の性能を付与できる。ハニカム構造体が複数部の分体よりなるときに、それぞれの分体の材質は同じであっても異なっていてもいずれでもよい。すなわち、ハニカム構造体は、多孔質セラミックスよりなる複数のハニカム分体と、複数のハニカム分体同士を接合する接合材層と、からなることが好ましい。
【００３５】
本発明のハニカム構造体において、ハニカム構造体が複数の分体を接合してなるときに、複数の分体の少なくともひとつが、セラミックス粉末と、セラミックス粉末を構成するセラミックス粒子同士を結合する結合材と、を有する多孔質セラミックスよりなることが好ましい。より好ましくは、全ての分体がセラミックス粉末と、セラミックス粉末を構成するセラミックス粒子同士を結合する結合材と、を有する多孔質セラミックスよりなることである。
【００３６】
複数のハニカム分体を接合する接合材層は、粒径分布を測定したときに、２つ以上のピークをもつセラミックス粒子をもつ接合材から形成されたことが好ましい。接合材が粒径の異なるセラミックス粒子をもつことで、粒径の小さなセラミックス粒子が粒径の大きなセラミックス粒子同士の間に位置することとなり（充填密度が増加し）、セラミックス粒子間に形成される細孔が微細化する。この結果、微細な多数の細孔をもつことが可能となる。ここで、接合材を構成するセラミックス粒子の粒径分布を測定したときに得られるピークの数は、二つ以上であればよく、三つや四つなど多ければ多いほど好ましい。
【００３７】
セラミックス分体を接合する接合材についても、従来公知の接合材を用いることができる。この接合材としては、例えば、ＳｉＣ系接合材を用いることができる。セラミックス分体を接合材で接合したときにセラミックス分体の間に形成される接合材層は、０．５〜５．０ｍｍの厚さで形成することが好ましい。
【００３８】
本発明のハニカム構造体は、周方向の外周面上に、従来公知のハニカム構造体のように、外周材層を有することが好ましい。外周材層をもつことで、ハニカム構造体をＤＰＦなどに使用したときに生じる形状変化が抑えられる。具体的には、ハニカム構造体をＤＰＦなどの用途に使用したときに、ハニカム構造体は高熱にさらされる。そして、ハニカム構造体は、熱膨張を生じる。外周材層をもつことでこの熱膨張を抑えることができる。外周材層を構成する材質は、従来公知の材質を用いることができる。たとえば、ＳｉＣ、シリカ系化合物、チタン酸アルミニウムなどのアルミナ系化合物などを用いることができる。
【００３９】
外周材層は、粒径分布を測定したときに、２つ以上のピークをもつセラミックス粒子をもつ外周材スラリーを塗布してなることが好ましい。外周材が粒径の異なるセラミックス粒子をもつことで、粒径の小さなセラミックス粒子が粒径の大きなセラミックス粒子同士の間に位置することとなり（充填密度が増加し）、セラミックス粒子間に形成される細孔が微細化する。この結果、接合材層が微細な多数の細孔をもつことが可能となる。ここで、外周材を構成するセラミックス粒子の粒径分布を測定したときに得られるピークの数は、二つ以上であればよく、三つや四つなど多ければ多いほど好ましい。
【００４０】
また、外周材層は、ハニカム構造体の形状により異なるため、その厚さが一概に決定できるものではないが、たとえば、０．５ｍｍ以上の厚さで形成することが好ましい。さらに好ましくは、０．５〜５．０ｍｍである。
【００４１】
本発明のハニカム構造体は、ハニカム構造体を構成する多孔質セラミックスがセラミックス粒子と結合材とから構成される以外は、従来公知のハニカム構造体と同様の構成とすることができる。
【００４２】
つまり、本発明のハニカム構造体は、軸方向にのびる多数のセルをもつ形状に形成されたことが好ましい。本発明のハニカム構造体において、セルの形状（断面形状）は、特に限定されるものではなく、従来公知の断面形状とすることができる。従来公知のセル形状のうち、正方形状であることがより好ましい。
【００４３】
本発明のハニカム構造体は、その外周形状が特に限定されるものではなく、従来公知の形状とすることができる。たとえば、断面が真円や楕円の略円柱状、断面が方形や多角形の角柱状とすることができ、より好ましくは円柱形状である。
【００４４】
本発明のハニカム構造体は、多数のセルの一方の端部または他方の端部がセラミックスよりなる封止材に封止されていることが好ましい。セルの一方の端部または他方の端部が封止材で封止されることで、ウォールフロー型のハニカム構造体を形成できる。封止材を構成するセラミックスは、その材質が特に限定されるものではなく、ハニカム構造体を構成する多孔質のセラミックスと同じ材質であっても、異なる材質であっても、いずれでもよい。より好ましくは、多孔質のセラミックスを主成分としてなるセラミックスである。
【００４５】
本発明のハニカム構造体は、ＤＰＦに用いることが好ましい。本発明のハニカム構造体は、セルを区画する隔壁を排気ガス（気体）が通過するウォールフロー型のフィルタ触媒として用いることができ、このようなフィルタ触媒のうち特に、ＤＰＦとして用いることが好ましい。
【００４６】
本発明のハニカム構造体をＤＰＦとして用いるときに、少なくとも隔壁部の細孔表面に、アルミナ等よりなる多孔質酸化物、Ｐｔ，Ｐｄ，Ｒｈ等の触媒金属の少なくともひとつを担持したことが好ましい。これらの物質を担持したことで、ＤＰＦとしてパティキュレートなどの浄化性能が向上する。
【００４７】
本発明のハニカム構造体は、その製造方法が限定されるものではなく、たとえば、以下のように製造することができる。
【００４８】
まず、平均粒径（Ｄ５０）の異なるセラミックス粒子を秤量する。併せて結合材や増粘材等の添加剤も秤量する。秤量された原料粉末を十分に混合（混練）する。そして、所定の形状（多数のセルをもつ分体の形状）に成形する。つづいて、所定のセルに目封じ用スラリーを注入して目封じを行う。その後、セラミックス粒子が焼結しない温度であって結合材がセラミックス粒子を結合できる温度で加熱する。これにより、粒径分布を測定したときに、２つ以上のピークをもつセラミックス粉末をもつハニカム分体が製造できる。
【００４９】
平均粒径の異なるセラミックス粒子をもつ接合材（スラリー）を調製する。製造されたハニカム分体の外周面に接合材を塗布してハニカム分体同士を接合する。ハニカム分体の接合体の外周形状を成形した後に、外周材を塗布して外周材層を形成する。これにより、本発明のハニカム構造体は製造できる。
【００５０】
本発明のハニカム構造体は、多孔質セラミックスにおける細孔設計の自由度が向上している。そして、本発明のハニカム構造体においては、ナノサイズの粒子を捕集できる微細な細孔を均一な状態でもつことが好ましい。本発明のハニカム構造体において、細孔径や気孔率については、特に限定されるものではないが、ＳＰＭを捕捉できる程度の微細な細孔径の細孔を均一にもつことが好ましい。
【００５１】
本発明のハニカム構造体は、平均細孔径が０．１〜５μｍで、気孔率が３０〜６０％であることが好ましい。平均細孔径がこの範囲内となることで、ＳＰＭを捕捉することができる。また、気孔率がこの範囲内となることで、圧損の上昇が抑えられる。より好ましくは、平均細孔径が１〜５μｍであり、気孔率が３５〜４５％である。
【実施例】
【００５２】
以下、実施例を用いて本発明を説明する。
【００５３】
本発明の実施例として、ＤＰＦ用ハニカム構造体を製造した。
【００５４】
（実施例１）
本実施例のＤＰＦ用ハニカム構造体の製造方法を以下に示す。
【００５５】
まず、平均粒径（Ｄ５０）が１３μｍのＳｉＣ粉末（信濃電機製錬製、商品名：ＧＰ１０００Ｆ）を１６ｋｇ、Ｄ５０が７０μｍのＳｉＣ粉末（太平洋ランダム製、商品名：Ｆ２２０）を２４ｋｇ、Ｄ５０が２０μｍのＳｉ３Ｎ４粉末（電気化学工業製、商品名：ＳＮ−ＢＬ）を５ｋｇ、を秤量した。秤量された粉末を、結合材のコロイダルシリカ（アデライト工業製、商品名：ＡＴ−２０Ｇ）４ｋｇ、水１５ｋｇとともに十分に混合（混練）した後に、軸方向に多数のセルが形成された柱状の成形体を従来公知の製造方法である押出成形で製造した。この成形体は、断面が正方形状に区画されたセルをもつ。ここで、この成形体の外周形状（見かけの形状）は、本実施例のように角柱状だけでなく、ハニカム構造体を形成したときの外周形状と略一致する外周形状に形成することができる。
【００５６】
つづいて、主成分がハニカム構造体と同様のスラリーを調製した。なお、このスラリーは、粘度調整材等の添加剤を含む。そして、このスラリーを、乾燥させた成形体の両端の端部から所定のセルに注入し、８０℃で乾燥させた。ここで、所定のセルとは、スラリーが注入されたセルが市松模様状をなすようにもうけられている。また、セルの一方の端部または他方の端部のみにスラリーが注入された。そして、その後の工程で成形したときに、ハニカム構造体１の外周面を区画するセルには、その両端にスラリーを注入した。
【００５７】
その後、１３００℃でセルにスラリーが注入された成形体を熱処理して結合材でセラミックス粒子を結合するとともにスラリーを固化させて封止材３とし、封止材３で封止されたセル（封止部）をもつハニカム体２を形成した。セルの軸方向における封止材３の長さはそれぞれ３．０ｍｍであった。封止部が形成された状態を図１に模式的に示した。
【００５８】
そして、このハニカム体２を電動ノコギリを用いて切削して外周形状を成形した。電動ノコギリによる切削は、図１において破線で示された線に沿って、両端部に封止材が形成されたセルが外周面を形成する略円柱状をなすようになされた。成形後のハニカム体２（切削体）を図２に模式的に示した。
【００５９】
そして、ＳｉＣが主成分のスラリー（テルニック工業株式会社製、商品名：ＢＥＴＡＣＫ１５６６），１．２６ｗｔ％でカルボキシルメチルセルロース（ＣＭＣ）を含むバインダ溶液（ダイセル化学工業製、商品名：ＣＭＣダイセル），コロイダルシリカ（日産化学工業製、商品名：スノーテックス３０），分散材（ユニケマ製、商品名：ＫＤ−２）を秤量し、十分に混合してスラリーを調製した。調製されたスラリーを切削体の外周面に塗布し、８０℃で乾燥した後に８５０℃で加熱してスラリーを固化させた。これにより、外周面上に外周材層４が形成できた。
【００６０】
以上により、本実施例のハニカム構造体１を製造することができた。本実施例のハニカム構造体を図３〜５に示した。なお、図３はハニカム構造体１の端面を、図４はハニカム構造体１の端面の周縁部近傍を、図５はハニカム構造体１の軸方向での断面を、それぞれ示した。
【００６１】
図に示したように、本実施例のハニカム構造体１は、軸方向にのびる多数のセルを備えた多孔質セラミックスよりなるハニカム体２と、多数のセルのうち所定のセルの一方の端部または他方の端部に充填された封止材３と、隔壁部の周方向の外周面上に形成された外周材層４と、を備えた構成を有している。なお、本実施例のハニカム構造体１のハニカム体２は、外径：９０．０ｍｍ、軸方向長さ：１５０．０ｍｍの略円柱状に形成されている。
【００６２】
そして、本実施例のハニカム構造体１のハニカム体２は、粒径の異なるＳｉＣおよびＳｉ３Ｎ４がコロイダルシリカよりなる結合材で結合された構成を有している。ハニカム体２を構成するセラミックス粒子（ＳｉＣおよびＳｉ３Ｎ４）の粒径分布を測定したところ、１０％粒径（Ｄ１０）は１６μｍであり、２０％粒径（Ｄ２０）は２３．５μｍであり、８０％粒径（Ｄ８０）が４５μｍであり、９０％粒径（Ｄ９０）は４９μｍであった。なお、粒径分布は、液相沈降−Ｘ線透過法を用いて行われた。測定結果を図６に示した。
【００６３】
本実施例のハニカム構造体を構成するセラミックス粉末のＤ２０及びＤ８０の対数の比（ｌｏｇＤ２０／ｌｏｇＤ８０）は、０．８３であった。
【００６４】
さらに、セラミックス粒子の粒径分布の測定結果では、ピークの頂点が１３μｍ，２０μｍ，７０μｍに位置する３本のピークが確認できた。これらのピークは、ＳｉＣ粉末を構成する２種類のＳｉＣ粒子およびＳｉ３Ｎ４粉末を構成するＳｉ３Ｎ４粒子のそれぞれに対応したピークである。
【００６５】
本実施例のＤＰＦ用ハニカム構造体１のハニカム体２の平均細孔径および気孔率を測定した。測定結果を図７に示した。平均細孔径は４．４μｍであり、気孔率は３８％であった。この平均細孔径および気孔率は、水銀ポロシメータ（島津製作所製、商品名：ポアサイザ９３１０）を用いてなされた。
【００６６】
また、本実施例のＤＰＦ用ハニカム構造体１のハニカム体２の細孔を、ＳＥＭ写真で確認した。撮影されたＳＥＭ写真を図８に示した。なお、図８（ａ）は１００倍の、（ｂ）は２００倍のＳＥＭ写真である。図８に示したように、本実施例のＤＰＦ用ハニカム構造体１では、微細な細孔がハニカム体２に均一に形成されていることが確認できた。
【００６７】
このように、本実施例のＤＰＦ用ハニカム構造体１のハニカム体２は、微細な細孔が均一に分散した多孔質セラミックスより形成されている。このような微細な細孔は、セラミックス粒子を焼結させることなく結合材で固定したことにより達成できた。
【００６８】
（実施例２）
実施例２のＤＰＦ用ハニカム構造体の製造方法を以下に示す。
【００６９】
まず、実施例１のハニカム体の製造と同様の方法でハニカム分体５を製造した。このハニカム分体５は、軸方向に垂直な断面での断面積が実施例１のハニカム体よりも小さい（区画されたセル数が少ない）こと以外は、実施例１のハニカム体２と同様な構成である。製造されたハニカム分体５は、セル中に封止材３よりなる封止部が形成されている。ハニカム分体５を図９に示した。なお、図９においては、封止材３は省略した。
【００７０】
そして、ハニカム分体５同士をＳｉＣ系接合材で接合した。接合材による接合は、厚さが１．０±０．５ｍｍとなるように接合材をハニカム分体５の外周面に塗布した後、別のハニカム分体５をこの面にすりあわせて接合した。この接合を繰り返して、断面が正方形をなすように１６個のハニカム分体５を接合し、８０℃で乾燥した。ハニカム分体５の接合体の端面を図１０に示した。
【００７１】
ここで、ハニカム分体５同士を接合するＳｉＣ系接合材は、上記の外周材層を形成するために製造されたスラリーである。
【００７２】
そして、この接合体を電動ノコギリを用いて切削して外周形状を成形した。電動ノコギリによる切削は、両端部に封止材が形成されたセルが外周面を形成する略円柱状をなすようになされた。この切削時に、封止材のセルからの剥離がみられなかった。
【００７３】
そして、主成分がＳｉＣよりなるスラリーを調製し、成形体の外周面に塗布し、８０℃で乾燥した後に８５０℃で加熱して接合材およびスラリーを固化させた。これにより、外周面上に外周材層４が形成できた。
【００７４】
以上により、本実施例のハニカム構造体１を製造することができる。本実施例のハニカム構造体をその端面で図１１に示した。
【００７５】
図に示したように、本実施例のハニカム構造体１は、複数の多孔質のＳｉＣセラミックスよりなるハニカム分体５が接合材層６を介して接合されてなるハニカムと、多数のセルのうち所定のセルの一方の端部または他方の端部に充填された封止材３と、隔壁部の周方向の外周面上に形成された外周材層４と、を備えた構成を有している。
【００７６】
そして、本実施例のハニカム構造体１のハニカムは、実施例１の時と同様に、粒径の異なるＳｉＣおよびＳｉ３Ｎ４がコロイダルシリカよりなる結合材で結合されたハニカム分体５を備えた構成を有している。ハニカム分体５を構成するセラミックス粒子（ＳｉＣおよびＳｉ３Ｎ４）の粒径分布を測定したところ、実施例１のハニカム体と同様な結果が得られた。
【００７７】
本実施例のＤＰＦ用ハニカム構造体１のハニカム体２の平均細孔径および気孔率を、実施例１の時と同様に測定した。平均細孔径は２．４μｍであり、気孔率は４２％であった。また、本実施例のＤＰＦ用ハニカム構造体１のハニカム体２においては、微細な細孔がハニカム体２に均一に形成されていることが確認できた。
【００７８】
このように、本実施例のＤＰＦ用ハニカム構造体１のハニカム体２は、微細な細孔が均一に分散した多孔質セラミックスより形成されている。このような微細な細孔は、セラミックス粒子を焼結させることなく結合材で固定したことにより達成できた。
【００７９】
（比較例）
まず、平均粒径（Ｄ５０）が１３μｍのＳｉＣ粉末（信濃電気製錬製、商品名：ＧＰ−１０００Ｆ）を４０ｋｇ，カーボン（ＳＥＣカーボン株式会社製、商品名：ファインパウダー）５ｋｇ，球状シリカ（電気化学工業製、商品名：ＳＮ）５ｋｇ，上記のＣＭＣを含む溶液５００ｇ，水１５ｋｇを秤量し、十分に混合（混練）した後に、軸方向に多数のセルが形成された柱状の成形体を従来公知の製造方法である押出成形で製造した。この成形体は、実施例１の成形体と同様の形状である。
【００８０】
つづいて、実施例１の時と同様にして、固形分がほぼＳｉＣ粒子よりなるスラリーを調製し、成形体の両端の端部から所定のセルに注入した。
【００８１】
その後、２３００℃でセルにスラリーが注入された成形体を熱処理して成形体を焼成するとともにスラリーを固化させて封止材３とし、封止材３で封止されたセル（封止部）をもつハニカム体２を形成した。
【００８２】
そして、実施例１の時と同様に外周形状を成形した。
【００８３】
そして、主成分が平均粒径（Ｄ５０）が２０μｍのＳｉＣよりなるスラリーを調製し、切削体の外周面に塗布し、８０℃で乾燥した後に８５０℃で加熱してスラリーを固化させた。これにより、外周面上に外周材層４が形成できた。
【００８４】
以上により、本比較例のハニカム構造体１を製造することができた。
【００８５】
本比較例のハニカム構造体１は、軸方向にのびる多数のセルを備えた多孔質のＳｉＣセラミックスよりなるハニカム体２と、多数のセルのうち所定のセルの一方の端部または他方の端部に充填された封止材３と、隔壁部の周方向の外周面上に形成された外周材層４と、を備えた構成を有している。なお、本実施例のハニカム構造体１のハニカム体２は、外径：９０．０ｍｍ、軸方向長さ：１５０．０ｍｍの略円柱状に形成されている。
【００８６】
本比較例のハニカム構造体１のハニカム体２は、単一の平均粒径をもつＳｉＣが焼結して形成された。ハニカム体２を構成するセラミックス粒子（ＳｉＣ）の粒径分布を測定したところ、１本のピークが確認できた。
【００８７】
本比較例のＤＰＦ用ハニカム構造体のハニカム体２の平均細孔径および気孔率を、実施例１の時と同様に測定した。平均細孔径は１５μｍであり、気孔率は４３％であった。
【００８８】
また、本比較例のＤＰＦ用ハニカム構造体のハニカム体２の細孔を、ＳＥＭ写真で確認した。撮影されたＳＥＭ写真を図１２に示した。なお、図１２（ａ）は１０００倍の、（ｂ）は１００００倍の写真である。図１２に示したように、本比較例のＤＰＦ用ハニカム構造体では、セラミックス粒子が焼結してネックの成長により、微細な細孔がほとんど確認できなかった。
【００８９】
これに対し、上記の各実施例のＤＰＦ用ハニカム構造体１のハニカム体２は、微細な細孔が均一に分散した多孔質セラミックスより形成されていることが確認できる。この微細な細孔は、ブロードな粒径分布曲線を持つセラミックス粉末を用いて、焼結させることなく結合材で固定したことにより達成できた。つまり、各実施例のハニカム構造体は、微細な粒子も捕集できるフィルタに用いることができるハニカム構造体となっている。
【図面の簡単な説明】
【００９０】
【図１】実施例１のハニカム構造体に用いられるハニカム体を示した図である。
【図２】実施例１のハニカム体の切削体を示した図である。
【図３】実施例１のハニカム構造体の端面を示した図である。
【図４】実施例１のハニカム構造体の端面の周縁部近傍を示した図である。
【図５】実施例１のハニカム構造体の軸方向の断面を示した図である。
【図６】実施例１のハニカム構造体を構成するセラミックス粉末の粒径分布の測定結果である。
【図７】実施例１のハニカム構造体を構成するセラミックスの細孔分布を示した図である。
【図８】実施例１のハニカム構造体を構成するセラミックスのＳＥＭ写真である。
【図９】実施例２のハニカム構造体に用いられるハニカム分体を示した図である。
【図１０】実施例２のハニカム分体の接合体の端面を示した図である。
【図１１】実施例２のハニカム構造体の端面を示した図である。
【図１２】比較例のハニカム構造体を構成するセラミックスのＳＥＭ写真である。
【符号の説明】
【００９１】
１：ハニカム構造体
２：ハニカム体
３：封止材
４：外周材層
５：ハニカム分体
６：接合材層
【図１】
0005149032.tif 000002
【図２】
0005149032.tif 000003
【図３】
0005149032.tif 000004
【図４】
0005149032.tif 000005
【図５】
0005149032.tif 000006
【図６】
0005149032.tif 000007
【図７】
0005149032.tif 000008
【図９】
0005149032.tif 000009
【図１０】
0005149032.tif 000010
【図１１】
0005149032.tif 000011
【図８】
0005149032.tif 000012
【図１２】
0005149032.tif 000013